КАТАЛИЗАТОР ОКИСЛЕНИЯ ДЛЯ ОБРАБОТКИ ВЫХЛОПНОГО ГАЗА ДВИГАТЕЛЯ С ВОСПЛАМЕНЕНИЕМ ОТ СЖАТИЯ

1. Система выпуска для двигателя с воспламенением от сжатия, включающая в себя катализатор окисления для обработки монооксида углерода (СО) и углеводородов (HCs) в выхлопном газе из двигателя с воспламенением от сжатия, где катализатор окисления содержит:
компонент, представляющий собой металл платиновой группы (МПГ), выбранный из группы, состоящей из компонента-платины (Pt), компонента-палладия (Pd) и комбинации из них;
компонент, представляющий собой щелочной металл;
материал носителя, содержащий модифицированный оксид алюминия, включающий гетероатомный компонент; и
подложку; и
-3
при этом компонент-металл платиновой группы (МПГ), компонент-щелочноземельный металл и материал носителя размещены на подложке, и, необязательно, суммарное количество компонента-щелочноземельного металла составляет 10-500 г⋅фут.
2. Система выпуска по п. 1, в которой модифицированным оксидом алюминия, включающим гетероатомный компонент, является оксид алюминия, легированный гетероатомным компонентом, алюминат щелочноземельного элемента или их смесь.
3. Система выпуска по п. 2, где гетероатомный компонент содержит кремний, магний, барий, лантан, церий, титан, цирконий или комбинацию двух или более из этого.
4. Система выпуска по п. 1, в которой модифицированным оксидом алюминия, включающим гетероатомный компонент, является оксид алюминия, легированный диоксидом алюминия, и, необязательно, оксид алюминия легирован диоксидом кремния в количестве 0,5-45% по весу.
5. Система выпуска по п. 1, в которой модифицированным оксидом алюминия, включающим гетероатомный компонент, является алюминат щелочноземельного элемента, и где, необязательно, алюминатом щелочноземельного металла является алюминат магния.
6. Система выпуска по любому из предшествующих пунктов, в которой компонент-щелочноземельный элемент включает в себя магний (Mg), кальций (Са), стронций (Sr), барий (Ва) или комбинацию двух или более из этого.
7. Система выпуска по п. 6, где компонент-щелочноземельный металл включает в себя стронций (Sr) или барий (Ва), предпочтительно барий (Ва).
8. Система выпуска по любому из пп. 1-5 и 7, в которой компонент-щелочноземельный элемент нанесен на материал подложки.
9. Система выпуска по п. 8, где компонент, представляющий собой, по меньшей мере, один металл платиновой группы (МПГ), нанесен на материал подложки.
10. Система выпуска по любому из пп. 1-5, 7 и 9, предшествующих пунктов, где катализатор окисления включает в себя единственный слой, размещенный на подложке, где единственный слой включает в себя компонент-металл платиновой группы (МПГ), выбранный из группы, состоящей из компонента-платины (Pt), компонента-палладия (Pd) и комбинации из них; компонент-щелочноземельный металл; и материал носителя.
11. Система выпуска по любому из пп. 1-5, 7 и 9, в которой катализатор окисления содержит два слоя, причем первый слой размещен на подложке, а второй слой размещен на первом слое.
12. Система выпуска по п. 11, где первый слой содержит компонент-металл платиновой группы (МПГ), состоящий из комбинации компонента-платины (Pt) и компонента-палладия (Pd), и второй слой включает в себя компонент-металл платиновой группы (МПГ), состоящий из комбинации компонента-палладия (Pd) и компонента-платины (Pt), и при этом отношение по массе компонента-платины (Pt) к компоненту-палладию (Pd) в первом слое отличается от отношения по массе компонента-платины (Pt) к компоненту-палладию (Pd) во втором слое.
13. Система выпуска по п. 11, где первый слой содержит компонент-металл платиновой группы (МПГ), выбранный из группы, состоящей из компонента Pd и комбинации компонента-палладия (Pd) и компонента-платины (Pt), и где второй слой включает в себя компонент-металл платиновой группы (МПГ), состоящий из компонента Pt.
14. Система выпуска по п. 11, где первый слой содержит компонент-металл платиновой группы (МПГ), выбранный из группы, состоящей из компонента-платины (Pt) и комбинации компонента-палладия (Pd) и компонента-платины (Pt), и где второй слой содержит компонент-металл платиновой группы (МПГ), состоящей из компонента-палладия (Pd).
15. Система выпуска по п. 11, где первый слой содержит компонент-металл платиновой группы (МПГ), выбранный из группы, состоящей из компонента-платины (Pt) и компонента-палладия (Pd), и второй слой содержит компонент-металл платиновой группы (МПГ), состоящий из комбинации компонента-палладия (Pd) и компонента-платины (Pt).
16. Система выпуска по любому из пп. 12-15, где каждый из первого слоя и/или второго слоя включают компонент-щелочноземельный металл.
17. Система выпуска по п. 16, где первый слой включает в себя материал носителя, включающий в себя модифицированный оксид алюминия, включающий гетероатомный компонент.
18. Система выпуска по п. 16, где первый слой включает в себя второй материал носителя.
19. Система выпуска по любому из пп. 12-15, 17 и 18, где второй слой включает в себя второй материал носителя.
20. Система выпуска по любому из пп. 12-15, 17 и 18, где второй слой включает в себя материал носителя, содержащий модифицированный оксид алюминия, включающий гетероатомный компонент.
21. Система выпуска по любому из пп. 1-5, 7 и 9, в которой катализатор окисления включает в себя первую зону и вторую зону, расположенные рядом на подложке.
22. Система выпуска по п. 21, где первая зона включает в себя компонент-металл платиновой группы (ПГМ), состоящий из комбинации компонента-платины (Pt) и компонента-палладия (Pd), и вторая зона включает в себя компонент-металл платиновой группы (ПГМ), состоящий из комбинации компонента-палладия (Pd) и компонента-платины (Pt), и при этом отношение по массе компонента-платины (Pt) к компоненту-палладию (Pd) в первой зоне отличается от отношения по массе компонента-платины (Pt) к компоненту-палладию (Pd) во второй зоне.
23. Система выпуска по п. 21, где первая зона включает в себя компонент-металл платиновой группы (МПГ), выбранный из группы, состоящей из Pd-компонента и комбинации компонента-палладия (Pd) и компонента-платины (Pt), и где вторая зона включает в себя компонент-металл платиновой группы (МПГ), состоящий из Pt-компонента.
24. Система выпуска по п. 21, где первая зона включает в себя компонент-металл платиновой группы (ПГМ), выбранный из группы, состоящей из компонента-платины (Pt) и комбинации компонента-палладия (Pd) и компонента-платины (Pt), и вторая зона включает в себя компонент-металл платиновой группы (ПГМ), состоящий из компонента-палладия (Pd).
25. Система выпуска по п. 21, где первая зона включает в себя компонент-металл платиновой группы (ПГМ), выбранный из группы, состоящей из компонента-платины (Pt) и компонента-палладия (Pd), и вторая зона включает в себя компонент-металл платиновой группы (ПГМ), состоящий из комбинации компонента-палладия (Pd) и компонента-платины (Pt).
26. Система выпуска по любому из пп. 22-25, где каждый из первой зоны и/или второй зоны включает в себя компонент-щелочноземельный металл.
27. Система выпуска по п. 26, где первая зона и/или вторая зона включает в себя модифицированный оксид алюминия, включающий гетероатомный компонент.
28. Система выпуска по п. 26, где первая зона включает в себя второй материал подложки.
29. Система выпуска по любому из пп. 22-25, 27 и 28, где вторая зона включает в себя второй материал подложки.
30. Система выпуска по любому из пп. 22-25, 27 и 28, где вторая зона включает в себя материал подложки, включающий в себя модифицированный оксид алюминия, включающий гетероатомный компонент.
31. Система выпуска по любому из пп. 22-25, 27 и 28, где первая зона расположена выше по потоку относительно второй зоны.
32. Система выпуска по любому из пп. 22-25, 27 и 28, где вторая зона расположена выше по потоку относительно первой зоны.
33. Транспортное средство, включающее в себя двигатель с воспламенением от сжатия и систему выпуска согласно любому из предшествующих пунктов.
34. Применение катализатора окисления для окисления монооксида углерода (СО) и углеводородов (HCs) в выхлопном газе из двигателя с воспламенением от сжатия, где катализатор окисления включает в себя:
компонент-металл платиновой группы (МПГ), выбранный из группы, состоящей из компонента-платины (Pt), компонента-палладия (Pd) и комбинации из них;
компонент-щелочноземельный металл;
материал носителя, содержащий модифицированный оксид алюминия, включающий гетероатомный компонент; и
подложку; и
-3
при этом компонент-металл платиновой группы (МПГ), компонент-щелочноземельный металл и материал носителя размещены на подложке, и, необязательно, суммарное количество компонента-щелочноземельного металла составляет 10-500 г⋅фут, и, необязательно, где катализатор окисления является таким, как определено в любом из пп. 2-32.
35. Способ обработки монооксида углерода (СО) и углеводородов (HCs) в выхлопном газе из двигателя с воспламенением от сжатия, включающий осуществление контакта выхлопного газа с катализатором окисления, где катализатор окисления включает в себя:
компонент-металл платиновой группы (МПГ), выбранный из группы, состоящей их компонента-платины (Pt), компонента-палладия (Pd) и комбинации из них;
компонент-щелочноземельный металл;
материал носителя, содержащий модифицированный оксид алюминия, включающий гетероатомный компонент; и
подложку; и
-3
где компонент-металл платиновой группы (МПГ), компонент-щелочноземельный металл и материал носителя размещены на подложке, и, необязательно, суммарное количество компонента-щелочноземельного металла составляет 10-500 г⋅фут, и, необязательно, при этом катализатор окисления является таким, как определено в любом из пп. 2-32.
36. Способ изготовления катализатора окисления, как он определен в любом из пп. 1-32, который включает в себя размещение компонента-металла платиновой группы (МПГ), компонента-щелочноземельного металла и материала носителя на подложке, где компонент-металл платиновой группы (МПГ) выбирают из группы, состоящей из компонента-платины (Pt), компонента-палладия (Pd) и комбинации из них, а материал носителя содержит модифицированный оксид алюминия, включающий гетероатомный компонент.